(57)【要約】  真空吸着ノズルの吸引孔の内面に、帯電した状態の塵や埃および半田屑が、堆積し付着し、当該吸引孔が詰まるという問題があった。上記問題を解決するため、先端に吸着物を真空吸着する吸着面がセラミックスからなり、吸着面に吸引孔を備えた真空吸着ノズルにおいて、吸引孔の内面にセラミックスの主成分よりも電気抵抗の小さい複数の突起を形成する。これにより、電子部品１５を吸引するときに同時に吸引孔から吸引される塵や埃および半田屑などが静電気を帯びていた場合でも、突起７と接触することにより静電気が放電されることによって、静電気により塵や埃および半田屑などが、内面に付着して堆積するのを抑制することができる。
2009107581.tif 000002
【特許請求の範囲】
【請求項１】
吸着面を先端に有する基体と、前記基体を貫通して前記吸着面に連通する吸引孔と、を備える真空吸着ノズルにおいて、
前記基体の、少なくとも前記吸着面を含む先端部がセラミックスからなり、
前記吸引孔の内面に前記セラミックスの主成分よりも電気抵抗の小さい複数の突起が形成されていることを特徴とする真空吸着ノズル。
【請求項２】
前記突起は半球状であることを特徴とする請求項１に記載の真空吸着ノズル。
【請求項３】
前記突起の高さが３０μｍ以下であることを特徴とする請求項１または２に記載の真空吸着ノズル。
【請求項４】
前記突起の高さが吸引孔の径の１０％以下であることを特徴とする請求項１〜３のいずれかに記載の真空吸着ノズル。
【請求項５】
前記吸引孔の内面の表面粗さ（算術平均粗さＲａ）が０．５μｍ以下であることを特徴とする請求項１〜４のいずれかに記載の真空吸着ノズル。
【請求項６】
前記吸引孔の内面の表面粗さ（最大高さＲｍａｘ）が０．６〜５．５μｍであることを特徴とする請求項１〜５のいずれかに記載の真空吸着ノズル。
【請求項７】
前記突起が酸化鉄，酸化チタン，酸化クロムおよび酸化コバルトからなる群から選択される少なくとも１種を含むことを特徴とする請求項１〜６のいずれかに記載の真空吸着ノズル。
【発明の詳細な説明】
【技術分野】
【０００１】
本発明は、チップコンデンサやチップ抵抗器などのチップ状の電子部品を回路基板に実装するための電子部品装着機に好適に用いられる真空吸着ノズルに関するものである。
【背景技術】
【０００２】
従来より、チップコンデンサやチップ抵抗器などのチップ状の電子部品は、電子部品装着機に具備された真空吸着ノズルの吸着面に真空吸引によって吸着された後、そのまま回路基板上に搬送されて回路基板の所定の位置へ実装される。このとき、このチップ状の電子部品の位置の測定は、光を照射して、このチップ状の電子部品によって反射された反射光をＣＣＤカメラで受光し、画像解析装置でそのチップ状の電子部品の形状や電極の位置を解析することによって行なわれている。【０００３】
図７は、真空吸着ノズルを具備した電子部品装着機を用いた、チップ状の電子部品を回路基板に実装する電子部品装着装置の構成を示す概略図である。【０００４】
図７に示す電子部品装着装置５０は、電子部品装着機４４に具備された真空吸着ノズル３１と、電子部品４５を並べたトレイ４６と、真空吸着ノズル３１に吸着された電子部品４５に向けて光を照射するライト４７と、電子部品４５からの反射光を受光するためのＣＣＤカメラ４８と、ＣＣＤカメラ４８で受光した反射光を画像処理するための画像解析装置４９と、で構成されている。【０００５】
そして、この電子部品装着装置５０において、真空吸着ノズル３１がトレイ４６まで移動し、トレイ４６上に並べられた電子部品４５を吸着すると、ライト４７が真空吸着ノズル３１に吸着された電子部品４５へ向けて光を照射し、この光が電子部品４５の本体や電極に当たって反射する反射光をＣＣＤカメラ４８で受光する。ＣＣＤカメラ４８で受光された画像を基に画像解析装置４９によって電子部品４５の位置を測定して、そのデータを基に、回路基板（図示せず）の所定の位置に電子部品４５を吸着した真空吸着ノズル３１を移動させて、回路基板上に電子部品４５を実装している。【０００６】
図６は、電子部品装着機の保持部材に組み付けられた状態の真空吸着ノズルの構成の一例を示したものであり、（ａ）は斜視図であり、（ｂ）は縦断面図である。【０００７】
この真空吸着ノズル３１は、真空吸引することによって電子部品を吸着して保持するための吸着面３２を先端の端面側に有する円筒部３５と、円筒部３５の吸着面３２と相対する側に円筒部３５に向かって先細りの形状で設けられた円錐部３４と、円錐部３４が吸着面３２と相対する根元の端面側に設けた頭部３６と、を有する。そして円筒部３５の中心部を貫く内孔は、円錐部３４と頭部３６とに延設されて吸引孔３３とされている。【０００８】
また、保持部材４０は真空吸着ノズル３１の頭部３６と嵌合する受け部４１を中央に有し、その中心部に吸引孔３３と連通するように吸引孔４２を有しており、受け部４１に真空吸着ノズル３１の頭部３６を嵌合して電子部品装着機に取り付けられるようにしてある。そして、真空吸着ノズル３１の材質としては耐摩耗性に優れるセラミックスや超硬合金などが用いられている。【０００９】
例えば、特許文献１には、チップ部品を吸着する吸着ノズルの先端部に耐摩耗性の優れたセラミックスを用いることや、このような吸着ノズルの先端部がカメラで撮影したときにチップ部品よりも画像入力レベルの低い色で構成されることによって、チップ部品の位置検出が行なえることが開示されている。そして、この吸着ノズルは耐摩耗性に優れ、チップ部品をノズルでピックアップした際の画像処理を確実に行なえることが開示されている。【００１０】
そして、特許文献２には、このような吸着ノズルを用いて真空吸引するときに、周囲の空気とともに大気中の微小なゴミや埃などの異物が同時に吸引されるため、吸引孔内での目詰まりを防止する目的で真空吸引回路内に異物除去用のフィルタを挿入することが開示されている。すなわち、吸着ノズルが着脱自在に装着されるノズル装着部と、このノズル装着部に装着された吸着ノズルと真空吸引源とを連通させる吸引孔と、この吸引孔に設けられ、吸着ノズルから吸引された異物を捕集するフィルタ部と、を備え、このフィルタ部が金属製の細線を編んで製作された薄膜状のメッシュ膜と、このメッシュ膜を保持体に固定する固定手段と、保持体を吸引孔内に着脱自在に装着するフィルタ装着手段と、を備える電子部品吸着用の吸着ヘッドが開示されている。【００１１】
そして、従来のフィルタに用いられていた多孔質材料では連通した状態の多数の微細孔を介して気体が流れるために真空吸引時の圧力損失が大きく高真空度の吸引源を必要としていたが、この吸着ヘッドによれば、金属製の細線を編んで製作された薄膜状のメッシュ膜と、このメッシュ膜を保持体に固定する固定手段と、保持体を吸引孔内に着脱自在に装着するフィルタ装着手段とで構成することにより、フィルタ部による圧力損失を小さく保つことができるとされている。【００１２】
また、特許文献３には、電子部品を実装ツールによって保持して樹脂接着材が塗布された基板に搭載する電子部品実装装置であって、下端部に電子部品を真空吸着して保持する吸着ノズルを備えた実装ツールと、吸着ノズルの下端部外周を閉囲する形状の樹脂遮断部を有し吸着ノズルに対して上下方向に可動可能に配設された樹脂付着防止部材と、この樹脂付着防止部材を上下動させる上下動手段と、を備え、吸着ノズルに吸着保持された状態の電子部品の上面に樹脂付着防止部材の樹脂遮断部が当接することにより、電子部品の搭載時に電子部品の上面に回り込んだ樹脂接着材の吸着ノズルの下端部への付着を防止する電子部品実装装置が開示されている。フリップチップなど電子部品を基板に実装する方法で用いられるエポキシ樹脂などの樹脂接着材を用いる場合に、塗布された樹脂接着材の量が多いと、電子部品を樹脂接着材上に着地させた後に樹脂接着材が電子部品の側面からさらに上面まで回り込む現象が発生する場合がある。しかし、当該電子部品実装装置によれば、上面に回り込んだ樹脂接着材が吸着ノズルの下端部に付着すると、吸着ノズルを上昇させて電子部品を離脱させる際に、電子部品が吸着ノズルとともに上昇する、という実装ミスを防止できるとされている。【００１３】
また、特許文献４には、吸着ノズルのノズル穴内に向けて高温ガスを吹き付ける高温ガス吹付工程と、高温ガス吹付工程の後にノズル穴内に所定圧のエアを吹き付けるエア吹付工程と、を有する吸着ノズル洗浄方法が開示されている。これによれば、吸着ノズルのノズル穴の内部に付着物が頑固に付着している場合でも短時間に確実に且つきれいに洗浄することができ、また電子部品実装装置に装着している状態でも洗浄することができて稼働率の低下を起こさないとされている。【００１４】
さらに、特許文献５には、被吸着物を真空吸着して搬送する吸着ノズルの先端に付着した異物を除去する吸着ノズルの清掃装置であって、弾性体を貼り付けた清掃パッドと、弾性体に吸着ノズルの先端を押し付けたり離したりする上下機構と、吸着ノズルまたは／および清掃パッドに超音波振動を与える超音波振動発生器とで構成された吸着ノズルの清掃装置が開示されている。これによれば、吸着ノズル先端を弾性体に沈み込ませて超音波振動を与えて弾性体表面を破り、異物を弾性体内に埋め込み捕捉させるため、確実性および均一性が良く、比較的安価な合成樹脂フィルムを用いた消費量の少ない清掃ができるとされている。
【特許文献１】特開平２−９０７００号公報
【特許文献２】特開２００２−３０１６７７号公報
【特許文献３】特開２００３−２４９７９３号公報
【特許文献４】特開２００７−９８２４１号公報
【特許文献５】特開２００４−１４６４７７号公報
【発明の開示】
【発明が解決しようとする課題】
【００１５】
しかしながら、近年、真空吸着ノズルを高速で移動させてトレイ上の電子部品を吸着し、そのまま電子部品を回路基板まで移動して実装する工程等において、回路基板およびこれに実装する電子部品がますます小型化されて、実装する電子部品の数が増加する傾向にある。そのため、真空吸着ノズルが電子部品を吸着して回路基板へ実装する効率を向上することが課題となっている。特に、電子部品の小型化に伴って真空吸着ノズルも小型化が求められて、ますます真空吸着ノズルの吸引孔の径は小さくなっている。これにより、周囲の空気とともに大気中の微小なゴミや埃などの異物が同時に吸引されて、吸引孔内での目詰まりを起こす問題が顕著になっていた。さらに、近年の環境対応の観点から鉛フリー半田への切り替えが図られており、そのために電子部品上に形成された電極が軟化されることとなり、より多くの電極材が真空吸着ノズルに付着するようになってきていた。【００１６】
これに対して、特許文献１では、そのような問題の解決の示唆はない。また、特許文献２では、真空吸着ノズルとは別の真空吸引回路内にフィルタを設けることが開示されているだけであり、真空吸着ノズルの吸引孔の内面に付着する付着物の除去については何の示唆もされていなかった。【００１７】
また、特許文献３では、電子部品の上面に回り込んだ樹脂接着剤が吸着ノズルの下端部に付着することに対する防止策は開示されているが、吸引孔の内面に付着する付着物の防止策については何の示唆もない。【００１８】
さらに、特許文献４では、真空吸着ノズルの吸引孔内に付着物が頑固に付着した場合の洗浄方法が開示されているが、これは吸引孔の内面に付着物を付着し難くするという根本的な解決とはならないものであった。【００１９】
また、特許文献５では、被吸着物を真空吸着して搬送する吸着ノズルの先端に付着した異物を除去する吸着ノズルの清掃方法は開示されているが、特許文献４と同様に、吸引孔の内面に付着物を付着し難くするという根本的な解決とはならないものであった。【００２０】
したがって、本発明は、真空吸着ノズルの吸引孔の内面に付着物の付着が少なく、洗浄の必要性が少ない、稼働効率のよい真空吸着ノズルを提供することを目的とするものである。
【課題を解決するための手段】
【００２１】
本発明者らは、上記課題に鑑み鋭意研究を重ねた結果、真空吸着ノズルにより電子部品を真空吸引して吸着する際に、引き込まれた塵や埃および電子部品の表面に形成された電極の半田屑などに静電気が帯電し、このように帯電した塵や埃等および半田屑などにより当該真空吸着ノズルの吸引孔が塞がれてしまうという知見を得た。そして、本発明者らはさらに鋭意研究を重ねた結果、吸引孔の内面に、真空吸着ノズルを構成するセラミックスの主成分よりも電気抵抗の小さい突起を形成することにより、吸引孔の内面に形成した電気抵抗の小さい突起との接触により、塵や埃および半田屑などに帯電した静電気が真空吸着ノズルを経由して電子部品吸着装置へ放電されることから、塵や埃および半田屑などによる吸引孔の目詰まりをより効果的に抑制することができることを見出し、本発明を完成するに至った。
したがって、本発明の真空吸着ノズルは、吸着面を先端に有する基体と、前記基体を貫通して前記吸着面に連通する吸引孔と、を備える真空吸着ノズルにおいて、
前記基体の、少なくとも前記吸着面を含む先端部がセラミックスからなり、
前記吸引孔の内面に前記セラミックスの主成分よりも電気抵抗の小さい複数の突起が形成されていることを特徴とするものである。
【発明の効果】
【００２２】
本発明の真空吸着ノズルは、先端に吸着物を真空吸着する吸着面がセラミックスからなり、吸着面に吸引孔を備えた真空吸着ノズルであって、吸引孔の内面にセラミックスの主成分よりも電気抵抗の小さい複数の突起が形成されていることから、電子部品を真空吸引によって吸着するときに、空気中の塵や埃および電子部品の表面に形成された電極の半田屑などをが空気とともに吸引孔から取り込まれ、これらは静電気を帯びていることが多いためものであるが、吸引孔の内面に形成された突起と接触することにより突起の方へ静電気が放電されることによって、静電気による空気中の塵や埃および電子部品の表面に形成された電極の半田屑などが吸引孔の内面に付着して堆積するのを抑制することができる。
したがって、本発明によれば、真空吸着ノズルの吸引孔の内面に付着物の付着が少なく、洗浄の必要性が少ない、稼働効率のよい真空吸着ノズルを提供することができる。
【図面の簡単な説明】
【００２３】
【図１】（ａ）は本発明の真空吸着ノズル実施の形態の一例を示す、保持部材を実装した状態の斜視図であり、（ｂ）は（ａ）に示す例の縦断面図である。
【図２】本発明の真空吸着ノズルを用いた電子部品装着機の構成を示す概略図である。
【図３】本発明の真空吸着ノズルの吸着面側から見た吸引孔内面の突起の構成の一例を示す、（ａ）は斜視図であり、（ｂ）は（ａ）におけるＡ−Ａ’線での断面図である。
【図４】真空吸着ノズル１の先端と後端との間の抵抗値を測定する方法を示す正面図である。
【図５】真空吸着ノズル１の吸引孔３の内面の突起７の形状の例を示す概略図であり、（Ｘ）は半球状の形状を、（Ｙ）はクレーター状の形状を、（Ｚ）は山形状の形状を表しているものである。
【図６】従来の真空吸着ノズルが、電子部品装着機の保持部材に組み付けられた状態の真空吸着ノズルの構成の一例を示す、（ａ）は斜視図であり、（ｂ）は縦断面図である。
【図７】従来真空吸着ノズルを具備した電子部品装着機を用いた、チップ状の電子部品を回路基板に実装する電子部品装着装置の構成を示す概略図である。
【符号の説明】
【００２４】
１：真空吸着ノズル
２：吸着面
３：吸引孔
４：円錐部
５：円筒部
６：頭部
７：突起
１０：保持部材
【発明を実施するための最良の形態】
【００２５】
以下、本発明の真空吸着ノズルの実施の形態の例を、図面を参照しつつ説明する。【００２６】
図１は本発明の真空吸着ノズルを電子部品装着機の保持部材に組み付けたときの構成の一例を示すものであり、（ａ）はその斜視図であり、（ｂ）は（ａ）に示す例の縦断面図である。【００２７】
図１に示す例の真空吸着ノズル１は、真空吸引することによって電子部品（図示せず）を吸着して保持するための吸着面２を先端の端面側に有した円筒部５と、円筒部５の吸着面２と相対する側に円筒部５に向かって先細りの形状で設けられた円錐部４と、円錐部４が吸着面２と相対する根元の端面側に設けた頭部６と、を有する。そして、円筒部５を貫通して吸着面２に開口した内孔は、円錐部４と頭部６とに延設して頭部６の表面に開口させて、吸引孔３としてある。本発明に係る「基体」とは、円錐部４と円筒部５とを併せたものに相当し、「基体の、吸着面２を含む先端部」とは、円錐部４と円筒部５とからなる基体のうち、吸着面２を含むある一定範囲を意味する。本発明に係る真空吸着ノズルにおいて、少なくとも吸着面２付近がセラミックスで形成されていれば良く、勿論円錐部４および円筒部５の全部、すなわち基体の全部がセラミックスで形成されていても良い。【００２８】
また、保持部材１０が、真空吸着ノズル１の頭部６を凹部１１で嵌合して取り付けられており、この保持部材１０を介して真空吸着ノズル１が電子部品装着機（図示せず）に取り付けられるようにしてある。ここで、保持部材１０は、真空吸着ノズル１の頭部６と嵌合する受け部１１と、真空吸着ノズル１の吸引孔３と連通するように形成された吸引孔１２と、を有している。【００２９】
次に、図２に、本発明の真空吸着ノズル１を具備した電子部品装着機を用いて、チップ状の電子部品を回路基板に実装する電子部品装着装置の構成を概略図に示す。【００３０】
図２に示す電子部品装着装置２０は、電子部品装着機１４に具備した真空吸着ノズル１と、電子部品１５を並べたトレイ１６と、真空吸着ノズル１に吸着された電子部品１５に向けて光を照射するライト１７と、ライト１７の反射光を受光するためのＣＣＤカメラ１８と、ＣＣＤカメラ１８で受光した反射光（画像）を画像処理するための画像解析装置１９と、で構成されている。【００３１】
そして、この電子部品装着装置２０において、真空吸着ノズル１がトレイ１６まで移動し、トレイ１６上に並べられた電子部品１５を吸着する。そして、ライト１７により、真空吸着ノズル１に吸着された電子部品１５へ光を照射し、この光が電子部品１５の本体や電極に当たって反射する反射光をＣＣＤカメラ１８で受光する。そして、ＣＣＤカメラ１８で受光した画像を基に画像解析装置１９によって電子部品１５の位置を測定して、そのデータを基に回路基板（図示せず）の所定の位置に電子部品１５を吸着した真空吸着ノズル１を移動させて、回路基板の表面に電子部品１５を実装する。【００３２】
そして、本発明の真空吸着ノズル１において、吸着物を真空吸着する吸着面２を先端に有する円筒部（基体）５と、円筒部（基体）５を貫通して吸着面２に連通する吸引孔３と、を備え、円筒部（基体）５の、少なくとも吸着面２を含む先端部がセラミックスからなり、吸引孔３の内面にセラミックスの主成分よりも電気抵抗の小さい複数の突起が形成されていることが肝要である。【００３３】
また、ここでいう主成分とは、セラミックスを構成する全成分１００質量％のうち、５０質量％以上を占める成分であり、真空吸着ノズル１に求められる耐磨耗性や機械的強度等に優れたセラミックスを主成分として用いることが好適である。【００３４】
図３は、本発明の真空吸着ノズルの吸着面側から見た吸引孔内面の突起の構成の一例を示したものであり、（ａ）はその斜視図であり、（ｂ）は（ａ）におけるＡ−Ａ’線での断面図である。【００３５】
図３（ａ）および（ｂ）に示すように、真空吸着ノズル１は、吸引孔３の内面に、吸着面２のセラミックスの主成分よりも電気抵抗の小さい複数の突起７が形成されている。【００３６】
電子部品（図示せず）を吸引すると、同時に、空気中の塵や埃および電子部品の表面に形成された電極の半田屑などが空気とともに吸引孔３から取り込まれ、取り込まれたこれらの塵や埃および半田屑などは静電気を帯びていることが多い。しかし、上述のように、吸引孔３の内面に吸着面２のセラミックスの主成分よりも電気抵抗の小さい複数の突起７を形成することにより、これらの塵や埃および半田屑などは突起７と接触し、これらに帯電した静電気は真空吸着ノズル１を経由して電子部品装着装置２０へ放電される。これにより、空気中の塵や埃および半田屑などが静電気によって吸引孔３の内面に付着して堆積することを抑制することができる。【００３７】
そして、このような突起７は、真空吸着ノズル１を導電性付与材を含んだセラミックスで作製することにより形成することができる。また、吸着面２をセラミックスとし、その他を金属で形成する場合には、吸引孔３の内面に放電加工機によりシボ加工を施せば突起７を形成することができる。この場合には、セラミックスが絶縁体である場合でも、吸引孔３の内面に導通性が確保できていれば、上記と同じ効果が得られる。【００３８】
このような突起７としては、導電性付与材を含んだセラミックス，金属，あるいは超硬合金などの導電性素材を用いて形成すればよい。【００３９】
また、本発明の真空吸着ノズル１は、吸引孔３の内面の突起７が半球状であることが好ましい。この突起７が半球状であるときには、吸着物を真空吸着する際に吸引孔３から引き込まれた塵や埃および半田屑などの付着物が吸引孔３の内面に形成した突起７に当たったときでも空気の流れとともに転がりやすい。そのため、塵や埃および半田屑などの付着物が突起７に引っかかり、その引っかかりが原因で次々と吸引孔３の内面に付着物が堆積するということを抑制することができる。【００４０】
また、本発明の真空吸着ノズル１は、突起７の高さが３０μｍ以下であることが好ましい。【００４１】
空気中の一般的な塵や埃および電子部品１５の表面に形成された電極の半田屑のサイズは、数μｍから数十μｍ以下である。突起７の高さが３０μｍ以下であれば、このような付着物が吸引孔３に吸い込まれ、突起７に当たっても転がりやすい。そのため、塵や埃および半田屑等の付着物の流れを完全に止めてしまうことがなく、付着物が吸引孔３の内面に堆積して吸引孔３内の空気の流れを止めることがない。これにより、長期間にわたって安定して吸着することができ、吸着物の脱落や位置ずれが生じることがほとんどないものとなる。なお、突起７の高さは、一般的な室内粉塵の平均的な大きさである１μｍ以上であるのが好ましい。【００４２】
さらに、本発明の真空吸着ノズル１は、突起７の高さが吸引孔３の径の１０％以下であることが好ましい。【００４３】
突起７の高さは前述の通り３０μｍ以下であることが好ましいが、このとき吸引孔３の径が小さいと、例えば空気中の一般的な塵や埃および電子部品１５の表面に形成された電極の半田屑のサイズである数μｍから数十μｍ以下の付着物が複数個同時に吸引された場合に吸引孔３の一部に付着して吸引口３を塞いでしまう可能性がある。この塞いだ場所に付着物がさらに堆積してしまい、空気を吸引するのが困難になって、吸着物の脱落や位置ずれを起こしたりするという問題が生じる。この点で、突起７の高さは吸引孔３の径の１０％以下が好ましく、１０％を超えると付着物が複数個同時に吸引されて吸引孔３を塞いでしまう可能性が高くなる。すなわち、突起７の高さが吸引孔３の径の１０％以下であるときには、吸着物を真空吸着するために空気を吸引孔３内へ吸引するときに吸引孔３内を流れる空気への抵抗が抑えられるので、吸引力が低下することがなく十分な吸着力を確実に得ることができる。この突起７の高さは、真空吸着ノズル１の吸着面２の側を上面にして吸引孔３の内部を工具顕微鏡にて１００倍以上の倍率で観察し、突起７の最も高いポイントと吸引孔３の内周底面との高低差を計測することで、測定することができる。【００４４】
また、本発明の真空吸着ノズル１は、吸引孔３の内面の表面粗さ（算術平均粗さＲａ）が０.５μｍ以下であることが好ましい。この表面粗さ（算術平均粗さＲａ）を０.５μｍ以下とし、吸引孔３の内面を平滑とすることにより、電子部品１５を真空吸引した際に、塵や埃および半田屑などが吸引された場合においても、付着物が吸引孔３の内面に引っ掛かる虞が少ない。これにより、吸引孔の内面に付着して堆積することをより効果的に抑制することができるので好ましい。【００４５】
また、本発明の真空吸着ノズル１は、吸引孔の内面の表面粗さ（最大高さＲｍａｘ）が０.６〜５.５μｍであることが好ましい。この吸引孔３の内面の表面粗さ（最大高さＲｍａｘ）が０.６〜５.５μｍであると、突起７が導電性付与材で形成されていることから、電子部品１５を真空吸引によって吸着するときに塵や埃および半田屑などが吸引されて突起７に接触した場合においても、それらが突起７に引っ掛かって付着し、堆積することもない。そして、突起７から電子部品装着装置２０を介して静電気が放電されることから、静電気によって吸引孔３の内面に塵や埃および半田屑などが付着して堆積することをより効果的に抑制することができる。特に、この表面粗さ（最大高さＲｍａｘ）が０.６μｍ未満であると、突起７に電子部品１５を真空吸引したときに塵や埃および半田屑などが接触しにくくなる傾向があり、付着物に帯電した静電気を効果的に放電することができない。一方、この表面粗さ（最大高さＲｍａｘ）が５.５μｍを超えると、電子部品１５を真空吸引によって吸着するときに塵や埃および半田屑などが突起７に引っ掛かる傾向があり、吸引孔３の目詰まりの原因となる。さらに好ましくは、この表面粗さ（最大高さＲｍａｘ）は０.６６〜４.８μｍである。この範囲内であれば、静電気が帯電することによる塵や埃および半田屑などの付着や堆積を抑制することができる。そして、吸引孔３の中を通過する空気の流れの一部が、突起７に当たり渦流を発生させ、渦流が空気の流れの本流と吸引孔３の内面との摩擦抵抗を減らすことから、流量の低下を抑制し電子部品１５の吸着ミスをより効果的に低減できる。
ここで、表面粗さ（算術平均粗さＲａおよび最大高さＲｍａｘ）の測定方法は、まず、真空吸着ノズル１を軸方向にレーザ加工などにより切断し、切断した吸引孔３の内面を真空吸着ノズル１の軸方向に一般的に使用される表面粗さ測定器を用いて測定する。測定条件はＪＩＳ Ｂ ０６０１（２００１）に準拠し、測定長を４.８ｍｍ、カットオフ値を０.８ｍｍ、触針径を５μｍとして測定すればよい。【００４６】
また、本発明の真空吸着ノズル１は、突起７が酸化鉄，酸化チタン，酸化クロムおよび酸化コバルトからなる群から選択される少なくとも１種を含むことが好ましい。【００４７】
突起７が酸化鉄，酸化チタン，酸化クロムおよび酸化コバルトのうちの少なくとも１種を含むことによって、これらを含むセラミックスからなる、あるいはこれらからなる突起７に導電性を付与することができる。これら酸化鉄，酸化チタン，酸化クロムおよび酸化コバルトは、真空吸着ノズル１に用いる主成分のセラミックスに比べて電気抵抗が小さいために好適である。特に、これら酸化鉄，酸化チタン，酸化クロムおよび酸化コバルトは、大気焼成したときに、特に析出し易い点で他の導電性付与材に比べて好ましい。また、これらは、異常な形状に析出することがなく、安定して析出させることができる。そのため、焼成後冷却をする際、主成分であるセラミックス組成の粒界から析出し始めた酸化鉄，酸化チタン，酸化クロムおよび酸化コバルトが有する表面張力により、突起７を半球状に容易に形成することができる。【００４８】
酸化鉄，酸化チタン，酸化クロムおよび酸化コバルトは、特に電気抵抗値の小さい導電性付与材の中でも、大気焼成で表面層に突起７として析出され易く、かつセラミックス焼結体の中で安定して存在することができる。また、これらは、セラミックスの主成分として一般的に用いられているジルコニアやアルミナと混ぜ合わせても好適に半導電性を得ることができる。【００４９】
すなわち、突起７を酸化鉄，酸化チタン，酸化クロムおよび酸化コバルト等の酸化物により形成することにより、突起７が静電気を帯びたとしても、電気抵抗が小さい突起７とすることができるので、突起７により静電気を放電し易いものとすることができる。さらに、これら酸化物は化学的に安定であることから、電気抵抗の経時変化が少なく、静電気を放電し易いという効果を長期間にわたって安定して得ることができる。しかも、焼成の温度設定で突起７の形状を半球状とすることができるので、空気中の塵や埃および電子部品の表面に形成された電極の半田屑などの付着物が吸引孔３の内面に付着して堆積するのを長期間にわたって安定して抑制することができる。【００５０】
なお、本発明の真空吸着ノズル１は、絶縁性であっても半導電性であっても構わないが、半導電性である場合には、例えば、真空吸着ノズル１の先端と後端との間の抵抗値を１０３〜１０１１Ωとすれば、真空吸着ノズル１が高速で移動して空気との摩擦で発生する静電気の帯電を抑制することができる。これにより、帯電した静電気の反発力により電子部品１５が動いたり吹き飛んだりするという問題や、逆に真空吸着ノズル１が静電気によって電子部品１５を吸着したままで回路基板に実装できずに持ち帰るという問題の発生を抑制することができる。【００５１】
真空吸着ノズル１の先端と後端との間の抵抗値を１０３〜１０１１Ωとすると、真空吸着ノズル１に静電気が帯電したとしても、この静電気は保持部材１０と電子部品装着機２０とを通してアース（除電）できる。このため、真空吸着ノズル１から周囲の部品などに静電気が急速に放電して周囲の部品が放電破壊するのを抑制することができる。また、真空吸着ノズル１が電子部品１５に近づいても、真空吸着ノズル１の静電気は除電されているので、静電気の反発力で電子部品１５が吹き飛ぶという現象や静電気により電子部品１５が吸着面２にくっついてしまい吸着面２から離れられず、回路基板に載せられずに持ち帰るという現象をなくすことができる。また、この抵抗値が１０３Ω未満になると、真空吸着ノズル１の周囲にある部品などに静電気が帯電しているとそれらから放電されやすくなり、吸着している電子部品１５を静電破壊してしまうという問題が生じるようになる。また、１０１１Ωを超えると、真空吸着ノズル１に発生した静電気は帯電しやすくなる。これにより、真空吸着ノズル１が電子部品１５に近づくと静電気の反発力により電子部品１５が吹き飛んだり、真空吸着ノズル１が帯びている静電気によって電子部品１５が吸着面２にくっついてしまい、吸着面２から離れられず、回路基板に載せられずに持ち帰ったりするという問題が生じるので好ましくない。【００５２】
ここで、図４は真空吸着ノズル１の先端と後端との間の抵抗値を測定する方法を示す正面図であり、真空吸着ノズル１の先端となる吸着面２に一方の電極６０を接触させ、後端となる頭部６の端面に他方の電極６０を接触させた状態を示している。そして、これら電極６０・６０には電気抵抗測定器（図示せず）が接続されており、先端側と後端側との電極６０・６０間に任意の電圧を加えて真空吸着ノズル１の先端と後端との間の抵抗値を測定すればよい。なお、測定に際して加える電圧は真空吸着ノズル１の形状や材質などに合わせて設定すればよく、おおよそ１０〜１０００Ｖの範囲であれば問題はない。【００５３】
また、吸着面２の径についてはその直径を０.７ｍｍ以下とするのが好ましい。長辺が１ｍｍ以下の矩形状の電子部品１５を吸着して、高密度に実装される回路基板に、電子部品１５を他の部品とともに実装するときに、吸着面２や円筒部５が先に実装してある電子部品や周囲に実装してある他の部品に接触して欠けるという問題を生じ難くするためである。吸着面２の直径が０.７ｍｍを超えると、長辺が１ｍｍ以下の矩形状の電子部品１５を吸着して高密度に実装される回路基板に実装しようとすると、吸着面２や円筒部５が実装箇所の周囲にある他の部品と接触して破損しやすくなる。例えば、電子部品１５が０６０３タイプ（寸法が縦０.６ｍｍ×横０.３ｍｍ）のチップ部品である場合には、回路基板に実装された部品の間隔が約０.１ｍｍとなる箇所もある。そのために、電子部品１５が吸着面２に吸着されたときに僅かにずれただけでも、実装時に吸着面２や円筒部５が実装箇所の周囲にある他の部品に接触して破損することがある。【００５４】
また、真空吸着ノズル１にセラミックスを用いると、電子部品１５の着脱を繰り返すことにより吸着面２が磨耗することを抑制することができる。このセラミックスとしては公知の材料のジルコニアあるいはアルミナを含んだジルコニアを用いることができる。【００５５】
さらに、本発明の真空吸着ノズル１に用いるセラミックスは導電性付与材を含むのが好ましい。【００５６】
真空吸着ノズル１に用いるセラミックスに導電性付与材を含むものを用いることにより、適度な抵抗値を有する真空吸着ノズル１を作製することができる。【００５７】
例えば、アルミナは絶縁性のセラミックスであるが、安価で耐摩耗性が優れているという特長があり、炭化チタンや窒化チタンなどの導電性付与材を添加して真空吸着ノズル１に用いれば、耐摩耗性に優れ、適度な導電性も有する真空吸着ノズル１を作製することができる。同様に、ジルコニアは強度の高い材料であり、酸化鉄，酸化チタン，酸化クロムまたは酸化コバルトなどの導電性付与材を添加すれば、細い形状でも折れにくくなり、適度な導電性も有する真空吸着ノズル１を作製することができる。また、炭化珪素を用いる場合は、導電性付与材として炭素を添加することによって、抵抗値を調整した真空吸着ノズル１を作製することができる。【００５８】
そして、本発明の真空吸着ノズル１に用いるセラミックスは黒色系セラミックスであることが好ましい。【００５９】
真空吸着ノズル１で吸着した電子部品１５をライト１７で照射してＣＣＤカメラ１８で撮影したときに、電子部品１５はライト１７の反射光で鮮明に写る。上述のように、真空吸着ノズル１に黒色系セラミックスを用いると、電子部品１５の背景は真空吸着ノズル１が黒色系セラミックスであるために暗い状態となり、電子部品１５の輪郭は明瞭に認識できるようになる。そのため、画像解析装置１９は真空吸着ノズル１に吸着された電子部品１５の位置を正確に認識できるので、回路基板に実装する際の位置精度が高くなるという利点がある。【００６０】
黒色系セラミックスとしては、黒色系の導電性付与材を添加したジルコニア，アルミナおよび炭化珪素などがある。また、茶色系や青色系など他の色調を有するセラミックスでも、濃い色調とすることにより黒色系セラミックスと同様の効果を得ることができる。【００６１】
例えば、アルミナセラミックスに添加する黒色系の導電性付与材あるいは茶色系や青色系であっても濃い色調として用いることができる導電性付与材としては、酸化鉄，酸化マンガン，酸化コバルト，酸化ニッケル，炭化チタン，窒化チタンなどが挙げられる。中でも、酸化鉄，酸化マンガンおよび炭化チタンが黒色系セラミックスを得られる導電性付与材として好ましい。ジルコニアセラミックスに添加する黒色系の導電性付与材あるいは茶色系や青色系であっても濃い色調として用いることができる導電性付与材としては、酸化鉄，酸化チタン，酸化クロム，酸化コバルト，酸化ニッケルなどが挙げられる。中でも、酸化鉄および酸化クロムは黒色系セラミックスを得るための導電性付与材として好ましい。また、炭化珪素セラミックスでは、導電性付与材として炭素を使用したものが黒色系セラミックスとして好ましい。【００６２】
さらに、本発明の真空吸着ノズル１に用いるセラミックスは、安定化剤を含むジルコニアであることが好ましい。【００６３】
真空吸着ノズル１に用いるセラミックスに安定化剤を含むジルコニアを用いることが好ましいのは、当該セラミックスに安定化剤を含むジルコニアを用いることにより、セラミックスとしての機械的強度が高くなるためである。特に、図１（ａ）に示す真空吸着ノズル１のように、円筒部５を有しており、その円筒部５の径が細い形状の真空吸着ノズル１の場合には、吸着面２に吸着した電子部品１５を基板に実装したときに隣接する他の部品と真空吸着ノズル１の先端とが接することによって円筒部５が破損しやすい。そのため、セラミックスとして強度の高い、安定化剤を含むジルコニアを使用することが好適である。【００６４】
このときのジルコニアに含ませる安定化剤にはイットリア，セリア，マグネシアなどを用いればよく、これら安定化剤を２〜８モル％程度含んでいれば実用上で強度が十分なジルコニアとなる。また、ジルコニアの平均結晶粒子径は１μｍ以下のものが好ましい。ジルコニアの平均結晶粒子径を１μｍ以下とすることで、真空吸着ノズル１の作製や補修の際に吸着面２に対して研削加工や鏡面加工をするときに、結晶粒子が脱落しにくくなることから吸着面２に欠けが生じにくくなる。特に、ジルコニアの平均結晶粒子径が０.３〜０.８μｍの範囲にあることがより好ましい。【００６５】
さらに、本発明の真空吸着ノズル１は、セラミックスが安定化剤を含むジルコニアであり、導電性付与材が酸化鉄，酸化チタン，酸化クロムおよび酸化コバルトのうちの少なくとも１種を含むことが好ましい。これらを含む導電性付与材は、ジルコニアセラミックスに導電性を付与することができるとともに、例えば酸化鉄だと黒色系、酸化チタンだと黄色系、酸化クロムだと緑色系、酸化コバルトだと青色系といった色に着色することができる。【００６６】
ここで、導電性付与材の平均結晶粒径は、０.５〜３μｍの範囲にあることが好ましい。真空吸着ノズル１の吸着孔３の内面は焼き肌面であり、焼き肌面には導電性付与材の結晶粒子が突起７として現われるが、導電性付与材の平均結晶粒径が０.５〜３μｍの範囲であれば、吸引孔３の内面の表面粗さ（算術平均粗さＲａ）を０.５μｍ以下とすることができる。さらに、導電性付与材の平均結晶粒径が０.５〜３μｍの範囲であれば、表面粗さ（最大高さＲｍａｘ）を０.６〜５.５μｍの範囲内とすることができる。このことから、吸引孔３の内面に塵や埃および半田屑などが付着し堆積することを低減することができ、吸引力の低下を抑制することができ電子部品１５の吸着ミスを低減することができる。【００６７】
そして、この真空吸着ノズル１で電子部品１５を吸着すると、ライト１７が真空吸着ノズル１に吸着された電子部品１５に向けて光を照射し、ＣＣＤカメラ１８でその反射光を受光するときに、電子部品１５の色合いに対して真空吸着ノズル１の色合いを濃色系に変えたものを選択できる。このため、画像解析装置１９が真空吸着ノズル１と電子部品１５とを区別しやすい色合いのものとすることができ、認識エラーや誤動作を低減させることができる。【００６８】
一般的に、電子部品１５は色合いが白色系，銀色系あるいは灰色系のものが多く、そのために真空吸着ノズル１の色合いとしては黒色系などの濃色系の色合いが求められることが多い。このような黒色系の色合いの真空吸着ノズル１を得るためには、例えば、ジルコニアが６５質量％に酸化鉄を３０質量％，酸化クロムを３質量％，酸化コバルトを２質量％の組成としたものが好適である。また、電子部品１５が銀色系のときは、真空吸着ノズル１の色合いは濃い黒色系を用いるのが好ましいが、これは、酸化鉄を２５質量％以上とすることによって得ることができる。【００６９】
さらにまた、本発明の真空吸着ノズル１は、セラミックスが安定化剤を含む高強度のジルコニアである場合には、黒色系の色調と導電性を付与するために多くの導電性付与材を含ませて反応焼結させると、強度が低下する傾向がある。そのため、それを抑制するために、焼成されたセラミックスが焼成後の冷却中に１０００℃付近の高温域から４００℃付近まで１時間以内に冷却されるように、炉内に冷却のための空気を注入して当該セラミックスを急冷すると良い。このとき、特に析出しやすい酸化鉄や酸化チタンや酸化クロムなどの酸化物系の導電性付与材によって、急冷されにくい吸引孔３の表面にごく僅かな突起高さを有した多数の突起７を形成することができる。この突起７は、大気圧中で析出しようとする酸化物系の導電性付与材である酸化鉄，酸化チタン，酸化クロムなどの表面張力により、形状を半球状とすることができる。【００７０】
次に、本発明のセラミックス製の真空吸着ノズル１の製造方法を説明する。
本発明の真空吸着ノズル１を構成するセラミックスとしては、炭化珪素，アルミナ，安定化剤を含むジルコニアなど公知の材料を用いることができる。【００７１】
例えば、炭化珪素（９５質量％）に焼結助剤としてアルミナを５質量％の割合で混合した原料をボールミルに投入して所定の粒度まで粉砕してスラリーを作製し、スプレードライヤーを用いて噴霧乾燥して顆粒を形成する。【００７２】
次に、この顆粒と熱可塑性樹脂とをニーダに投入して加熱しながら混練し、これにより得られた坏土をペレタイザーに投入すれば、インジェクション成形用の原料となるペレットを得ることができる。なお、ニーダに投入する熱可塑性樹脂としては、エチレン酢酸ビニル共重合体やポリスチレンやアクリル系樹脂などが挙げられ、これらをセラミックスの質量に対して１０〜２５質量部程度添加すればよい。ニーダを用いた混練中の加熱温度は１４０〜１８０℃に設定すればよい。また、混練の条件はセラミックスの種類や粒度、および熱可塑性樹脂の種類に応じて適宜設定すればよい。【００７３】
そして、得られたペレットをインジェクション成形機に投入して射出成形すれば、真空吸着ノズル１となる成形体が得られる。このとき、得られた成形体には通常は射出成形したときの余分な原料が冷えて固まったランナが付随しているので、脱脂する前に成形体を切断しておく。【００７４】
炭化珪素の焼成条件としては、以下のように設定すればよい。すなわち、最高温度を１９００〜２２００℃とし、最高温度での保持時間を１〜５時間として、真空雰囲気中またはアルゴンやヘリウムなどの不活性ガス雰囲気中で当該炭化珪素セラミックスを焼成すればよい。また、突起７を形成するためには、焼成温度を昇温時において低温域(１０００℃〜１３００℃)に一定時間（約１時間）保持するとよい。【００７５】
さらにまた、本発明の真空吸着ノズル１を構成するセラミックスとして、安定化剤を含むジルコニア，アルミナなどを用いる場合には、導電性付与材としては、酸化鉄，酸化コバルト，酸化クロムおよび酸化チタンのうちの少なくとも１種か、または炭化チタンや窒化チタンを含むものを用いることができる。【００７６】
例えば、安定化剤としてイットリアを含むジルコニアを６５質量％に対して酸化鉄を３５質量％の割合で混合し、この原料をボールミルに投入して所定の粒度まで粉砕してスラリーを作製する。そして、スプレードライヤーを用いて噴霧乾燥させて顆粒を形成し、インジェクション成形機に投入して上述と同様の方法で射出成形すれば、真空吸着ノズル１となる成形体が得られる。【００７７】
ここで、ジルコニア，アルミナの焼成条件については、以下のように設定すればよい。すなわち、導電性付与材が酸化鉄，酸化コバルト，酸化クロムおよび酸化チタンのうちの少なくとも１種の場合には、最高温度を１３００〜１５００℃の範囲として、最高温度での保持時間を１〜５時間とし、大気雰囲気中で焼成し、冷却中に１０００℃付近の高温域から４００℃付近まで１時間以内に冷却されるようにする。このようにすれば、特に析出しやすい酸化鉄や酸化チタンや酸化クロムなどの酸化物系の導電性付与材の働きによって、急冷されにくい吸引孔３の表面にごく僅かな突起高さを有する多数の突起７を形成することができる。また、導電性付与材が炭化チタンの場合には、最高温度を１４００〜１８００℃の範囲として、最高温度での保持時間を１〜５時間とする。そして、突起７を形成するためには、焼成温度を昇温時において低温域(１０００℃〜１３００℃)に一定時間（約１時間）保持し、続けて真空雰囲気中またはアルゴンなどの不活性ガス雰囲気中で焼成すればよい。また、導電性付与材が窒化チタンの場合には、真空雰囲気中または不活性雰囲気中に代えて、窒素ガス雰囲気中で焼成してもよい。これにより、セラミックス製の真空吸着ノズル１に適度な導電性を付与することができる。
【実施例】
【００７８】
（実施例１）
以下、本発明の真空吸着ノズルの実施例を説明する。【００７９】
まず、セラミックスとして、安定化剤としてイットリアを３モル％含むジルコニアを選択した。そして導電性付与材として酸化鉄をジルコニア１００質量部に対して合計で１０質量部添加した原料に水を加えて、ボールミルで粉砕し混合してスラリーを作製した。これらのスラリーをスプレードライヤーを用いて噴霧乾燥させ、それぞれの顆粒を作製した。また、これらの原料には焼結助剤として秤量時にマグネシア，カルシア，チタニア，ジルコニアなどを適宜添加した。【００８０】
そして、この顆粒１００質量部に対してエチレン酢酸ビニル共重合体，ポリスチレン，アクリル系樹脂を合計２０質量部加えてニーダに投入し、約１５０℃の温度に保ちながら混練して坏土を作製した。次に、得られた坏土をペレタイザーに投入して、インジェクション成形用の原料となるペレットを作製した。そして、このペレットを公知のインジェクション成形機に投入し、インジェクション成形方法で成形体を作製し、これらの成形体を乾燥機に入れて乾燥させた。その後、公知の一般的なセラミックスの焼成方法を用いて、図１に示す真空吸着用ノズル１となる成形体を作製した。焼成条件は、以下のように設定した。すなわち、最高温度を１３００〜１５００℃の範囲とし、最高温度での保持時間を１〜５時間として、大気雰囲気中で成形体を焼成した。焼成後の冷却時に１０００℃から４００℃までに１時間で急冷できるように温度が１０００℃となった時点で炉内に冷却空気を注入した。得られた焼結体はバレル加工でセラミックスの表面を数μｍ研磨し、その後、真空吸着ノズル１の吸着面２となる部分を研削加工して平面とした。そして、真空吸着ノズル１の円筒部５の長さが３.２ｍｍ，外径が０.７ｍｍ，内径が０.２０〜０.４ｍｍ、円筒部５の肉厚が０.１５〜０.２５ｍｍとなるように真空吸着ノズル１を作製した。これらを本発明の実施例の試料Ｎｏ．２〜８，１０〜１７とした。【００８１】
このとき、真空吸着ノズル１の吸着面２の側を上面にして吸引孔３の内部を工具顕微鏡にて１００倍の倍率で観察して、突起７の最も高いポイントと吸引孔３の内周の底面との高低差を、任意の場所を１０ヶ所選んで測定した。その平均を吸引孔３の内面に形成された突起７の高さとした。また、各突起７の高さ調整は、大気雰囲気中での焼成の場合は、１０００℃付近の高温域から４００℃付近までの急冷時間を調整することで行なった。【００８２】
また、本発明の範囲外として、吸引孔３の内面に突起７のない試料を作製した。突起７のない試料は、上記と同一の組成の材料と同一の製造方法とを用い、焼成時の１０００℃付近の高温域から４００℃付近まで急冷せずに自然冷却することによって、作製した。これらを本発明の比較例の試料Ｎｏ．１９とした。【００８３】
次に、これらの真空吸着ノズル１の試料を電子部品装着機１４に取り付けて、電子部品１５の真空吸着テストを行ない、電子部品１５の実装不良および真空吸着ノズル１の吸引力について調べた。真空吸着テストは、０６０３タイプ（寸法が０.６ｍｍ×０.３ｍｍ）の電子部品１５を用い、吸引孔３の内面に塵や埃および電子部品１５の表面に形成された電極の半田屑が付着した際に起こる吸引力不足の発生を評価することにより行なった。このとき、隣接する電子部品１５の間隔は最小で０.１ｍｍとした。【００８４】
まず、電子部品１５の実装不良については、電子部品装着機１４を稼動させて２０００万個の吸着を行ない、ダミー基板上に電子部品１５を実装して、電子部品１５同士が重なり、きれいに配列されなかった個数を数えることで、電子部品１５の実装不良の個数を確認した。実装無しや電子部品１５同士が重なり、きれいに配列されなかった数の合計が３個以下のときは◎とし、４〜１０個のときは○とした。また、電子部品１５が実装できないか、または電子部品１５同士が重なり、きれいに配列されなかった数の合計が１１個以上の場合は、従来と差がないか従来より劣るので不合格とし×とした。【００８５】
また、真空吸着ノズル１の吸引力については、電子部品装着機１４を稼動させて、まず２０００万個の吸着を行ない、それから連続して１００個の実装テストを行なうことで真空吸着ノズル１の吸引力を確認した。その結果、連続して１００個の電子部品１５が位置ずれなく吸引し続けられたものは◎とし、位置ずれは少し確認できるが吸引し続けられたものは○とし、吸引し続けられず電子部品１５がノズルから落下したものは、従来のノズルと同じか従来より劣るので不合格とし×とした。得られた結果を表１に示す。【００８６】
【表１】
2009107581.tif 000003
【００８７】
表１に示す結果から、電子部品１５の実装不良および吸引力については、本発明の真空吸着ノズルの実施例である試料Ｎｏ．２〜８，１０〜１７は、実装不良については１０個以下であり、吸引力についても落下するものはなかったことが分かる。一方、本発明の比較例である試料Ｎｏ．１９は、実装不良については１１個以上であり、吸引力についても吸引し続けられず落下するものがあったことから、本発明の実施例のものは比較例のものよりも良好であることが分かる。すなわち、通常、電子部品を真空吸引によって吸着するときに同時に空気中の塵や埃および半田屑などの付着物が空気とともに吸引孔３から吸引され、これらの付着物に静電気が帯電する。これにより、吸引孔３の内面にこれらの付着物が堆積し、真空吸着ノズル１の吸引力が低下してしまう。しかしながら、本発明の試料Ｎｏ．２〜８，１０〜１７では、吸引孔３の内面にセラミックスの主成分よりも電気抵抗の小さい複数の突起７が形成されていることから、吸引された付着物が吸引孔３の内面に形成された突起７と接触することで、真空吸着ノズル１から電子部品装着装置２０を介して付着物の静電気がアースされて放電される。これにより、静電気により空気中の塵や埃および半田屑などが吸引孔３の内面に付着して堆積することがほとんどない。一方、比較例である試料Ｎｏ．１９は、真空吸着ノズル１の吸引孔３の内面に電気抵抗の小さい突起７がなく、吸引孔３の内面に静電気により塵や埃および半田屑などが付着しやすく、吸引孔３の孔詰まりによる実装不良が１１個以上発生し、吸引力については落下するものがあり、従来品と同等かまたは劣るものであった。【００８８】
また、本発明の実施例の中でも、突起７の高さが３０μｍ以下である試料Ｎｏ．２〜７，１０〜１３，１６では実装不良が３個以下であり、３０μｍを超える試料Ｎｏ．８，１４，１５，１７では実装不良が４〜１０個であったことから、突起７の高さは３０μｍ以下が良好であることが分かる。すなわち、突起７の高さが３０μｍ以下である試料Ｎｏ．２〜７，１０〜１３，１６では、半田屑や空気中の一般的な塵や埃のサイズである数十μｍ以下の付着物が吸引孔３に吸い込まれても突起７を越えて転がり易く吸引孔３の内面にひっかかり難い。このため、これらの付着物が吸引孔３の内面に堆積し難いために、吸引孔３が詰まらずに電子部品１５を安定して吸引して実装できたと考えられる。【００８９】
さらに、本発明の実施例の中でも、突起７の高さが吸引孔３の径の１０％以下である試料Ｎｏ．２〜５，１０〜１３，１６では、電子部品１５を真空吸着するために空気を吸引孔３内へ吸引するときに吸引孔３内を流れる空気への抵抗が抑えられる。このため、吸引力が低下することがなく、半田屑や空気中の一般的な塵や埃が堆積することもなく、十分な吸着力が得られたものと考えられる。【００９０】
（実施例２）
次に、突起７の形状による実装不良の差と、導電性付与材による実装不良の差とを確認するために、以下のようにして試料を作製した。まず、実施例１で使用したセラミックス、すなわち、安定化剤としてイットリアを３モル％含むジルコニアを主成分としたセラミックスを用いた。導電性付与材として酸化鉄，酸化チタン、酸化コバルト，酸化クロム，酸化ニッケルおよび炭化チタンをそれぞれ２２質量％となるように上記セラミックスに添加した組成とし、成形体を作製するところまでは同一の工程を用いた。焼成条件として、導電性付与材が酸化鉄，酸化チタン、酸化コバルト，酸化クロムの場合は、最高温度を１３００〜１５００℃の範囲とし、最高温度での保持時間を１〜５時間として、大気雰囲気中で焼成した。焼成後の冷却時に１０００℃から４００℃までを１時間で急冷できるように、温度が１０００℃となった時点で炉内に冷却空気を注入して試料を作製した。そのときの試料を本発明の実施例の試料Ｎｏ．１８〜２１とした。また、同じく本発明の実施例として、導電性付与材が酸化ニッケルの場合は、最高温度を１３４０℃とし、最高温度での保持時間を２時間として、大気雰囲気中で焼成した。そして焼成後の冷却時に１０００℃から４００℃までに１時間で急冷できるように、温度が１０００℃となった時点で炉内に冷却空気を注入して試料を作製した。そのときの試料を試料Ｎｏ．２２とした。さらに、導電性付与材が炭化チタンの場合は、温度を昇温時において１０００℃に（１時間）保持し、最高温度を１３００℃として、その最高温度の保持時間を１５時間として、真空雰囲気中で焼結して試料を作製した。そのときの試料を試料Ｎｏ．２３とした。【００９１】
得られた焼結体はバレル加工でセラミックスの表面を数μｍ研磨し、その後、真空吸着ノズル１の吸着面２となる部分を研削加工して平面とした。そして、真空吸着ノズル１の円筒部５の長さが３.２ｍｍ，外径が０.７ｍｍ，内径が０.４０ｍｍ、円筒部５の肉厚が０.１５ｍｍとなるように真空吸着ノズル１を作製した。なお、突起７の形状は、１０００倍のＳＥＭ（電子顕微鏡）写真にて観察して確認した。その突起７の形状の概略図を図５（Ｘ）〜（Ｚ）に示す。図５（Ｘ）は半球状の形状を、（Ｙ）はクレーター状の形状を、（Ｚ）は山形状の形状を表しているものである。【００９２】
そして、これらの真空吸着ノズル１を電子部品装着機１４に取り付けて稼働させて０６０３タイプ（寸法が０.６ｍｍ×０.３ｍｍ）の電子部品１５の実装を３０００万個迄行なうことにより、真空吸着ノズル１の真空吸着テストを行ない、電子部品１５の実装不良についてさらに細かく確認を行なった。このときの隣接する電子部品１５の間隔は最小で０.１ｍｍとした。【００９３】
その結果、３０００万個迄実装不良が全く発生しなかったものは◎とし、２０００万〜３０００万個の間に実装不良が１個のみ発生したものは○とし、２０００万〜３０００万個の間に実装不良が２個〜３個発生したものは△とした。
得られた結果を表２に示す。【００９４】
【表２】
2009107581.tif 000004
【００９５】
表２に示す結果から、本発明の実施例の中でも、突起７の形状が半球状である試料Ｎｏ．１８〜２１では、実装不良が３０００万個迄全くなかったのに対して、同じく本発明の実施例である試料Ｎｏ．２２，２３では、その形状がクレーター状または山形状であり、実装不良が△または○であったことから、突起７の形状が半球状のものが、より良好であることが分かる。すなわち、本発明の実施例の中でも試料Ｎｏ．１８〜２１では、突起７の形状が半球状であることから、真空吸着する際に引き込まれた塵や埃および半田屑などの付着物が、空気の流れとともに突起７を越えて転がり易くなり、付着物が吸引孔３の内面に付着して堆積するのを抑制したからである。従って、導電性付与材として酸化鉄，酸化チタン，酸化コバルト，酸化クロムを使うと、突起７の形状を容易に半球状とすることができる。それにより、真空吸着する際に引き込まれた塵や埃および半田屑などの付着物が、空気の流れとともに突起７を越えて転がり易くなり、付着物が吸引孔３の内面に付着して堆積するのを効果的に抑制することができることが分かった。【００９６】
（実施例３）
次に、真空吸着ノズル１の先端と根本との間の抵抗値によって、電子部品の静電破壊および吸着物の吹き飛びの発生状況の変化について確認をするために、以下のようにして試料を作製した。まず、セラミックスとして炭化珪素を選択し、炭化珪素を９１〜９５質量％と、焼結助剤としてアルミナを５質量％と、導電性付与材としてカーボンを０.２〜４質量％との割合で混合した。これに、水を加えてボールミルで粉砕し混合してスラリーを作製し、これらのスラリーをスプレードライヤーを用いて噴霧乾燥し、顆粒を作製した。そして、この顆粒１００質量部に対してエチレン酢酸ビニル共重合体，ポリスチレン，アクリル系樹脂を合計で２０質量部加えてニーダに投入し、約１５０℃の温度に保ちながら混練して坏土を作製した。次に、得られた坏土をペレタイザーに投入してインジェクション成形用の原料となるペレットを作製した。そして、このペレットを公知のインジェクション成形機に投入し、図１に示す真空吸着用ノズル１となる成形体を作製した。【００９７】
次に、これらの成形体を窒素雰囲気の乾燥機に入れて乾燥した後、公知のアルゴン雰囲気の焼成方法で焼結体を得た。すなわち、温度を昇温時において低温域(１０００℃〜１３００℃)に一定時間（約１時間）保持し、続けて最高温度を１９００〜２２００℃とし、最高温度での保持時間を１〜５時間として焼成して焼結体とした。得られた焼結体はバレル加工でセラミックスの表面を数μｍ研磨した。その後、真空吸着ノズル１の吸着面２となる部分を研削加工して平面とした。そして、真空吸着ノズル１の円筒部５の長さが３.２ｍｍ，外径が０.７ｍｍ，内径が０.４ｍｍであり、円筒部５の肉厚が０.１５ｍｍである真空吸着ノズル１を得た。これらを試料Ｎｏ．２４〜２８とした。【００９８】
次に、セラミックスとしてアルミナ，安定化剤としてイットリアを３モル％含むジルコニア，炭化珪素を選択した。続いて、当該セラミックスに、導電性付与材として酸化鉄，酸化コバルト，酸化クロム，酸化ニッケル，炭化チタン，炭素をそれぞれセラミックスと導電性付与材の合計１００質量部に対して０.２〜５０質量部添加した原料と、導電性付与材を添加しなかった原料とを各々秤量した。そして、これらに水を加えてボールミルで粉砕し混合してスラリーを作製し、これらのスラリーをスプレードライヤーを用いて噴霧乾燥させ、それぞれの顆粒を作製した。また、これらの原料には焼結助剤として秤量時にマグネシア，カルシア，チタニア，ジルコニアなどを適宜添加した。【００９９】
そして、上述したインジェクション成形方法で成形体を作製し、これらの成形体を乾燥機に入れて乾燥させた。その後、公知の一般的なセラミックスの焼成方法を用いて、導電性付与材が酸化鉄，酸化コバルト，酸化クロムおよび酸化ニッケルのうちの少なくとも１種の場合には、最高温度を１３００〜１５００℃の範囲とし、最高温度での保持時間を１〜５時間として、大気雰囲気中で焼成し、焼成後の冷却時に１０００℃から４００℃までを１時間で急冷できるように、温度が１０００℃となった時点で炉内に冷却空気を注入した。導電性付与材が炭化チタンの場合には、温度を昇温時において低温域(１０００℃〜１３００℃)に一定時間（約１時間）保持し、続けて最高温度を１４００〜１８００℃の範囲とし、最高温度での保持時間を１〜５時間として、それぞれアルゴン雰囲気中で焼成して焼結体とした。得られた焼結体はバレル加工でセラミックスの表面を数μｍ研磨し、その後、真空吸着ノズル１の吸着面２となる部分を研削加工して平面とした。そして、真空吸着ノズル１の円筒部５の長さが３.２ｍｍ，外径が０.７ｍｍ，内径が０.４ｍｍとなり、円筒部５の肉厚が０.１５ｍｍとなるように真空吸着ノズル１を作製した。これらを試料Ｎｏ．２９〜４３とした。【０１００】
次に、これらの真空吸着ノズル１の試料を電子部品装着機１４に取り付けて０６０３タイプ（寸法が０.６ｍｍ×０.３ｍｍ）の電子部品１５の真空吸着テストを行ない、電子部品１５の吹き飛びおよび電子部品１５の静電破壊の発生状況について調べた。このとき、隣接する電子部品１５の間隔は最小で０.１ｍｍとした。【０１０１】
まず、電子部品１５の吹き飛びについては、電子部品装着機１４を稼動させて２０００万個の吸着を行ない、ダミー基板上に電子部品１５を実装してその個数を数えることで、電子部品１５の吹き飛びの個数を確認した。吹き飛んだ数が３個以下のときは◎とし、４〜１０個のときは○とした。また、電子部品１５の吹き飛んだ数が１１個以上のときは従来と差がないかまたは従来より劣るので不合格とし×とした。【０１０２】
また、電子部品１５の静電破壊については、電子部品装着機１４を稼動させて２０００万個の吸着を行ない、回路を形成したダミー基板上に電子部品１５を実装し、ダミー基板の通電試験を行なって電子部品１５を実装した回路基板が通電するか否かの確認をして、電子部品１５の静電破壊の有無を確認した。今回の試験では、１枚のダミー基板に１００個の電子部品１５を実装して、一般に使用される回路の導通試験機を用いてダミー基板毎に導通試験を実施した。その後、問題のあったダミー基板についてのみさらに個別に実装した電子部品１５の導通試験を実施して、良否の判断を行ない、静電破壊した個数を数えた。その結果、静電破壊した個数が３個以下のときは◎とし、４〜８個のときは○とし、９〜１０個のときは△とした。得られた結果を表３に示す。【０１０３】
【表３】
2009107581.tif 000005
【０１０４】
表３に示す結果から、電子部品１５の吹き飛びおよび静電破壊については、本発明の真空吸着ノズルの実施例の中でも試料Ｎｏ．２４〜２７，３０〜３４，３８〜４２では、電子部品１５の吹き飛びおよび静電破壊が２０００万個中で８個以内であり、同じく本発明の実施例である試料Ｎｏ．２８，２９，３５〜３７，４３ではいずれも９〜１０個であったことから、これらよりもさらに改善されていることが分かる。すなわち、本発明の実施例の中でも試料Ｎｏ．２４〜２７，３０〜３４，３８〜４２では、真空吸着ノズル１の先端と後端との間の抵抗値が１０３〜１０１１Ωであることから、真空吸着ノズル１に静電気が発生しても適切に速やかに除電することができ、電子部品１５が静電気で反発して吹き飛ぶことや静電破壊することがほとんどないものであった。【０１０５】
また、本実施例では、セラミックスとして炭化珪素，アルミナまたはジルコニアを用いたが、これらを用いた試料Ｎｏ．２４〜２７，３０〜３４，３８〜４２については、いずれにおいても真空吸着ノズル１の先端と根元の間の抵抗値を１０３〜１０１１Ωとすることにより、電子部品１５が静電気の反発力により吹き飛ぶという問題や電子部品１５が静電破壊するという問題を大幅に抑制できることが分かった。【０１０６】
以上のことから、本発明の真空吸着ノズル１を用いて電子部品装着機１４に組み付けて電子部品装着装置２０を稼動させた場合には、電子部品１５を吸引するときに吸引孔３内の突起７から静電気が放電され、真空吸着ノズル１で電子部品１５を吸着したときに静電気の影響を受けることがない。そのため、真空吸着ノズル１からの静電気の反発力により電子部品１５が吹き飛ばされるということがなくなることが確認された。また、電子部品１５への放電による静電破壊を抑制することができ、吸引孔３の内面に静電気が溜まることが回避される。そのため、空気中の塵や埃および電子部品１５の表面に形成された電極の半田屑などの付着物が吸引孔３の内面に付着して堆積するのを抑制することができるので、電子部品１５の吸引不良や実装不良がほぼなくなることが確認された。【０１０７】
（実施例４）
次に、真空吸着ノズル１の吸引孔３の内面の表面粗さ（算術平均粗さＲａおよび最大高さＲｍａｘ）の相違による、電子部品１５の吸着ミスや吸着した電子部品１５の落下の発生状況の変化について確認した。【０１０８】
真空吸着ノズル１の主成分のセラミックスおよび導電性付与材の組成や、成形体の成形方法ならびに成形体の焼成方法は実施例１と同様とし、原料として用いる粉末の粒径ならびに焼成の最高温度を調整することにより、真空吸着ノズル１の吸引孔３の内面を、所望の表面粗さ（算術平均粗さＲａおよび最大高さＲｍａｘ）となるように作製した。なお、真空吸着ノズル１の円筒部５の長さは３.２ｍｍ，外径は０.７ｍｍ，内径は０.２０ｍｍであり、円筒部５の肉厚は０.２５ｍｍである。【０１０９】
ジルコニアの粉末は粒径が０.２〜０.３μｍのものを、導電性付与材の粉末は粒径が０.２〜０.４μｍのものを用い、焼成条件の最高温度を表４に示す焼成温度で焼成し、吸引孔３の内面において所望の表面粗さ（算術平均粗さＲａおよび最大高さＲｍａｘ）を有する試料を作製した。【０１１０】
次に、吸引孔３の内面の表面の表面粗さ（算術平均粗さＲａおよび最大高さＲｍａｘ）を測定するために、真空吸着ノズル１を軸方向にレーザ加工でほぼ二分割となるように切断し、この片方の内面の表面粗さを測定した。【０１１１】
測定は、表面粗さ測定器（Taylor Hobson社製のTalySurf Ｓ４Ｃ型面粗さ測定器）を使用し、測定長を４.８ｍｍ、カットオフ値を０.８ｍｍに設定し、触針径は５μｍのものを使用し、吸引孔３の内面について真空吸着ノズル１の軸方向に測定を行なった。測定数は各１０個で、その平均値をデータとした。【０１１２】
次に、各試料の評価方法は、以下のようにして行なった。まず各試料の真空吸着ノズル１を電子部品装着機１４に装着し、０６０３タイプの電子部品１５の２０００万個について吸着を行なった。その後、それから連続して１００個の実装テストを行なうことで、真空吸着ノズル１の吸引力を確認した。その結果、連続して１００個の電子部品１５が位置ずれなく吸引し続けられたものは◎とし、１〜５個の電子部品１５に位置ずれが少し確認できるが吸引し続けられたものは○とし、６〜１０個の電子部品１５に位置ずれが少し確認できるが吸引し続けられたものは△とし、１１個以上の電子部品１５に位置ずれが少し確認できるが吸引し続けられたもの、あるいは、吸引し続けられず電子部品１５がノズルから落下したものが１個以上あるものは、不合格とし×とした。【０１１３】
ここで、電子部品装着機１４の吸引力の変化を確認するためのテストは合計３回行なった。１回目は、まず電子部品１５の２０００万個の吸着を吸引力が１００ｋＰａで行ない、そしてその後に、吸引力を確認するために電子部品１５の１００個の吸着を吸引力が１００ｋＰａで行なった。その後、各試料を一旦、電子部品装着機１４から外し、純水中で３０分間、超音波洗浄してから乾燥後、２回目の吸着テストを行なった。２回目は、各試料を再度、電子部品装着機１４に装着し、１回目と同様に２０００万個の吸着を吸引力が６０ｋＰａで行ない、次に１００個の電子部品１５について吸引力を６０ｋＰａとして吸着テストを行なった。ここで、最近の特に薄型チップになると真空圧による破壊等の問題が発生することや、電子部品１５の実装時間短縮のために吸着解除動作時間を短くする目的で吸引力の設定値を低くする方向にあることから、一般的な吸引力の設定値より低い６０ｋＰａという条件を追加したものである。【０１１４】
また、上記テストにおいて、電子部品１５の位置ずれや落下の原因が、吸引孔３の内面への塵や埃および半田屑が付着したことによるものかどうかを推測するために、２回目の吸着テストの後に、再度、各試料を洗浄し、同様に電子部品装着機１４に装着し、吸引力を６０ｋＰａとして電子部品１５の１００個の吸着テストを３回目として行なった。得られた結果を表４に示す。【０１１５】
【表４】
2009107581.tif 000006
【０１１６】
表４に示す結果から、真空吸着ノズル１の吸引孔３の内面の表面粗さ（算術平均粗さＲａ）が０.５μｍ以下である試料Ｎｏ．１０１〜１２８では、１回目の吸着テストにおいて吸引力を１００ｋＰａとして１００個の電子部品１５を吸着した結果は、電子部品１５が落下したものはなく、また、吸着したときの位置ずれが１０個を超えたものもないことから、判定は全て○または◎であった。しかし、表面粗さ（算術平均粗さＲａ）が、０.６０μｍである試料Ｎｏ．１２９〜１３５のうち、表面粗さ（最大高さＲｍａｘ）が０.４８μｍと５.９μｍとである試料Ｎｏ．１２９と１３５とでは、電子部品１５の落下はなかったものの、１１個以上の電子部品１５に吸着したときの位置ずれがあったことから判定は△であった。【０１１７】
また、吸引力を６０ｋＰａに変更して１００個の電子部品１５を吸着した２回目の吸着テストの結果は、電子部品１５が落下したものや、また、１０個を超える位置ずれはなかった。しかしながら、全ての電子部品１５を位置ずれがなく吸着できたものは、表面粗さ（算術平均粗さＲａ）が０.０６μｍと０.４５μｍとの試料のうち、表面粗さ（最大高さＲｍａｘ）が０.６６〜４.８０μｍである試料Ｎｏ．１１０〜１１２と１１７〜１１９とであり、判定は◎であった。【０１１８】
また、真空吸着ノズル１を洗浄したあと、吸引力を６０ｋＰａのままとして、３回目の吸着テストを行なった。その結果は、全ての試料において電子部品１５を吸着したときの位置ずれや落下の発生はなかった。このことから、１回目および２回目の吸着テストにおいて電子部品１５の位置ずれが発生した原因は、テスト前の２０００万個の電子部品１５の吸着により、電子部品１５を真空吸引する際に引き込まれた塵や埃および半田屑が吸引孔３の内面に付着し堆積したことにより、吸引孔３の空気の流量が付着物の影響を受けて低下したためであると考えられる。【０１１９】
さらに、電子部品１５の位置ずれは、表面粗さ（算術平均粗さＲａ）が０.５０μｍ以下の時にもっとも発生が少ない。このことから、この値が大きくなると、塵や埃および半田屑などが突起７に直接引っ掛かり、付着し、さらに堆積する。これにより、吸引孔３を通過する空気の流量が低下して位置ずれが多発すると考えられる。【０１２０】
以上の結果から、吸引孔３の内面の表面粗さ（算術平均粗さＲａ）は、０.５μｍ以下が好ましいことが分かる。【０１２１】
また、表面粗さ（最大高さＲｍａｘ）と電子部品１５の位置ずれの発生との関係については、吸引力を６０ｋＰａとした２回目の吸着テストの結果から、表面粗さ（算術平均粗さＲａ）が０.０５〜０.５０μｍの範囲にあって表面粗さ（最大高さＲｍａｘ）が０.６０〜５.５０μｍである試料Ｎｏ．１０２〜１０６，１０９〜１１３，１１６〜１２０，１２３〜１２７では、電子部品１５の位置ずれの判定は全て○または◎であった。さらに、表面粗さ（算術平均粗さＲａ）が０.０６と０.４５μｍとであって表面粗さ（最大高さＲｍａｘ）が０.６６〜４.８０μｍである試料Ｎｏ．１１０〜１１２，１１７〜１１９では、位置ずれはなく判定は◎であった。【０１２２】
このことから、電子部品１５を真空吸引する際に引き込まれた塵や埃および半田屑の付着と表面粗さ（最大高さＲｍａｘ）との間には相関関係があることが分かる。表面粗さ（最大高さｍａｘ）が小さいときには、内面の突起７の高さが低いことから、静電気を帯びた塵や埃および半田屑が、突起７に接触する機会が少ない。そのため、帯電した静電気が塵や埃および半田屑から放電されず、この静電気により、これらが吸引孔３の内面に付着して堆積する。このことにより、吸引される空気の流量が低下し、電子部品１５の位置ずれが発生すると考えられる。【０１２３】
また、表面粗さ（最大高さＲｍａｘ）が大きくなると、吸引孔３の流路の有効な断面積が狭くなることから、電子部品１５を真空吸引によって吸着する際に引き込まれた塵や埃および半田屑が突起７に引っ掛かり易くなり、付着して堆積する。これにより、さらに吸引力が低下することから流量も低下し、電子部品１５の位置ずれが発生することが考えられる。【０１２４】
以上の結果から、吸引孔３の内面の表面粗さ（最大高さＲｍａｘ）は、０.６０〜５.５μｍが好ましく、より好ましくは、０.６６〜４.８０μｍである。【０１２５】
（実施例５）
次に、実施例４において確認した、表面粗さ（最大高さＲｍａｘ）と位置ずれとの関係を、実施例５においてさらに詳細に確認した。実施例４における３回目の電子部品１５の吸着テストを行なった際、試料Ｎｏ．１１５〜１２１について、各々の真空吸着ノズル１で電子部品１５を吸着したときの、電子部品装着機１４内での空気の流量を、フロート式流量計を用いて測定した。得られた結果を表５に示す。【０１２６】
【表５】
2009107581.tif 000007
【０１２７】
表５に示す結果から、表面粗さ（最大高さＲｍａｘ）が０.４８μｍ〜５.５μｍと変化するにつれて流量は０.５４１〜０.５３５Ｌ／分と徐々に低下し、表面粗さ（最大高さＲｍａｘ）が５.９０μｍでは流量が０.５２４Ｌ／分と急減している。【０１２８】
一般的に、空孔を通過する流体の流量は、吸引力が同一ならば、孔の断面積と、流速と、空気が吸引されるときの吸引孔の内面との摩擦抵抗とに比例するが、表面粗さ（最大高さＲｍａｘ）が０.４８μｍ〜５.５μｍの範囲にある場合は、流量の低下は僅かである。【０１２９】
以上のことから、吸引孔３の中を通過する空気の流れの一部が、突起７に当たり渦流を発生させ、渦流が空気の流れの本流と吸引孔３の内面との摩擦抵抗を減らすことができ、流量の減少が抑制されたものと考えられる。
【図１】
2009107581.tif 000008
【図２】
2009107581.tif 000009
【図３】
2009107581.tif 000010
【図４】
2009107581.tif 000011
【図５】
2009107581.tif 000012
【図６】
2009107581.tif 000013
【図７】
2009107581.tif 000014
【国際調査報告】
2009107581.tif 000015
2009107581.tif 000016
2009107581.tif 000017
2009107581.tif 000018